양자 에너지 생성기 의 복수 개 발열체 및 음극 에 직류 전원 을 공급 하 여 섭씨 500 도 이상 의 고온 으로 가열 하 여 표면 에서 열전자 를 방출 및 양자 에너지 생성기 의 복수 개 발열체 용 직류 전원 공 급기 와 음극 용 직류 전원 공급 기와 그리고 음극 용 직류 전원 공 급기 와 양극 용 직류 전원 공급 기와 의 전위차 를 두 어 가열 된 양자 에너지 생성기 의 복수 개 발열체 및 음극 의 표면 에서 방출 되 는 열전자 를 전기 적 인력 으로 가속 하 고 , 권선 방향 이 반대 로 권선 되 어 복수 개 가 설치 된 양자 에너지 생성기 의 복수 개 발열체 에 직류 전원 공 급기 에서 전원 을 공급 하 여 전류 흐름 방향 과 90 도 각도 로 생성 되 는 자기장 은 발열체 및 음극 의 표면 에서 방출 된 열전자 의 체류 시간 을 연장 시켜 주 고 , 유로 중심부 에서 자기장 이 중첩 되 어 소멸 된 제로 자기장 상태 에서 는 생성 되 는 양자 에너지 는 열전자 를 활성 화 하 여 음극 과 양극 사이 에 형성 된 유로 를 통과 하 는 플라이 애쉬 입자 와 의 탄성 충돌 횟수 및 강도 를 증가 시켜 플라이 애쉬 입자 표면 감싸 고 있 는 유리질 막 을 1 차 제거 하 고 유로 를 통과 중 에 플라이 애쉬 입자 중 미 연소 된 탄소분 의 착화점 인 섭씨온도 500 도 이상 의 고온 으로 가열 된 음극 표면 에 플라이 애 쉬 중 의 미 연소 된 탄소분 이 접촉 및 가열 되 어 연소 반응 에 의해 일산 화 탄소 ( CO ) 또는 이산화 탄소 ( CO 2 ) 를 발생 하 면서 미 연소 된 탄소분 을 1 차 제거 하 고 , 발생 된 이산화 탄소 ( CO 2 ) 와 플라이 애쉬 입자 에 코팅 된 유리질 막 의 주성분 물질 인 산화 칼슘 ( CaO ) , 산화나트륨 ( Na 2 O ) , 산화마그네슘 ( MgO ) , 산화칼륨 ( K 2 O ) , 산화바륨 ( BaO ) 과 반응 시켜 탄산칼슘 ( CaCO 3 ) , 탄산마그네슘 ( MgCO 3 ) , 탄산칼륨 ( K 2 CO 3 ) , 탄산바륨 ( BaCO 3 ) 등 으로 반응 되 어 유리질 막 을 2 차 제거 하 고 , 제 1 , 제 2 발열체 ( 311 , 312 ) 에서 생성 되 는 자기장 및 자기장 이 소멸 되 어 제로 자기장 상태 에서 생성 되 는 양자 에너지 가 조사 되 고 , 가열 된 음극 ( 321 , 322 ) 에서 방출 된 열전자 가 전기 적 인력 에 의해 양극 ( 331 , 332 ) 방향 으로 가속 되 는 환경 에서 , 증기공 급기 ( 340 ) 에서 생성 된 과열 증기 를 분사 노즐 ( 346 ) 을 통하 여 유입 되 는 플라이 애 쉬 에 분사 하 여 증기 와 플라이 애쉬 입자 를 접촉 또는 혼합 하 여 가수 분해 반응 으로 플라이 애쉬 입자 표면 에 코팅 된 유리질 막 의 주 성분 물질 인 이산화규소 ( SiO 2 ) , 산화 칼슘 ( CaO ) , 산화나트륨 ( Na 2 O ) , 산화마그네슘 ( MgO ) , 산화칼륨 ( K 2 O ) , 산화바륨 ( BaO ) 을 수산화 규소 ( Si ( OH ) 4 ) , 수산화 칼슘 ( Ca ( OH ) 2 ) , 수산화 나트륨 ( NaOH ) , 수산화 바륨 ( Ba ( OH ) 2 ) , 수산화 마그네슘 ( Mg ( OH ) 2 ) , 수산화 알미늄 ( 2 Al ( OH ) 3 ) 의 염기 성 물질 을 생성 하 며 유리질 막 을 3 차 제거 하 는 열분 해부 와 ,